ШИХТА ДЛЯ ПОЛУЧЕНИЯ ДЕКОРАТИВНО-ОБЛИЦОВОЧНОГО МАТЕРИАЛА
CHARGE FOR OBTAINING DECORATIVE-FACING MATERIAL

Изобретение относится к составам декоративно-облицовочных материалов, которые могут быть использованы в строительстве.
Известна шихта для получения декоративно-облицовочного материала, содержащая, мас.%: измельченное стекло 30,0-60,0; молотый туф или природный вулканический шлак 40,0-70,0 [1].
Задачей изобретения является повышение морозостойкости декоративно-облицовочного материала.
Технический результат достигается тем, что шихта для получения декоративно-облицовочного материала, включающая измельченное стекло, молотый туф, дополнительно содержит жидкое стекло и глину при следующем соотношения компонентов, мас.%: измельченное стекло 50,0-55,0; молотый туф 20,0-25,0; жидкое стекло 10,0-15,0; глина 10,0-15,0.
В таблице приведены составы декоративно-облицовочного материала.
Компоненты
Состав, мас.%:
1
2
3
Измельченное стекло:
- тарное
55,0
-
-
- листовое
-
52,5
-
- медицинское
-
-
50,0
Молотый туф
25,0
22,5
20,0
Жидкое стекло (плотность 1300-1500 кг/м<sup>3</sup>, силикатный модуль 3,2-3,6):
- натриевое
10,0
-
-
- калиевое
-
12,5
15,0
Глина:
- каолин
10,0
-
-
- бентонит
-
12,5
-
- лесс
-
-
15,0
Морозостойкость, циклы
~50
~50
~50
Стекло (бой стекла) предварительно промывают от загрязнений, дробят. Компоненты дозируют в требуемых количествах, размалывают по отдельности до порошкообразного состояния и смешивают. Полученную шихту увлажняют до 9-11% и прессуют (в формах) из нее плиты, которые спекают при температуре 850-1000°C. Перед спеканием возможно напыление на поверхность плит слоя легкоплавкой цветной эмали.
Источники информации
1. SU 1551671, C03C 10/00, C04B 30/00, 1990.